(57)【要約】【課題】紙葉類の重送を防止する効果や、前記紙葉類等との摩擦によってびびり振動して異音を発する音鳴きを防止する効果に優れる上、耐摩耗性にも優れた紙葉類重送防止部材を提供する。【解決手段】少なくとも前記紙葉類と接触する接触面５を、ポリウレタン系エラストマを５質量％以上の割合で含む熱可塑性エラストマによって形成した紙葉類重送防止部材４である。【選択図】図１
2011084394.tif 000002
【特許請求の範囲】
【請求項１】
紙葉類と接触する接触面を備えた紙葉類重送防止部材であって、少なくとも前記接触面が、ポリウレタン系エラストマと、少なくとも１種の熱可塑性エラストマとをエラストマ成分として含有し、前記ポリウレタン系エラストマの、エラストマ成分の総量に占める割合が５質量％以上、９０質量％以下であることを特徴とする紙葉類重送防止部材。
【請求項２】
前記エラストマ成分は、ポリウレタン系エラストマとポリエステル系エラストマの２種からなる請求項１に記載の紙葉類重送防止部材。
【請求項３】
前記エラストマ成分は、ポリウレタン系エラストマ中にポリエステル系エラストマの粒子が微分散した海−島構造を呈している請求項２に記載の紙葉類重送防止部材。
【請求項４】
前記エラストマ成分は、ポリエステル系エラストマ中にポリウレタン系エラストマの粒子が微分散した海−島構造を呈している請求項２に記載の紙葉類重送防止部材。
【請求項５】
海−島構造の島に相当するエラストマの粒子の粒径が１μｍ以下である請求項３または４に記載の紙葉類重送防止部材。
【発明の詳細な説明】
【技術分野】
【０００１】
本発明は、積み重ねられた複数枚の紙葉類を一枚ずつ分離させて送出するための紙葉類重送防止部材に関するものである。
【背景技術】
【０００２】
例えば静電式複写機、レーザープリンタ、普通紙ファクシミリ装置、およびこれらの複合機等の画像形成装置の給紙カセットや給紙トレー等には、前記給紙カセット等に積み重ねて収容された紙葉類が誤って２枚以上重なった状態で送出（重送）されるのを防止するための給紙機構が設けられる。前記給紙機構としては、少なくとも外周面をゴム等で形成した給紙ローラと、ばね等の押圧力によって前記給紙ローラの外周面に接触可能に配設された紙葉類重送防止部材とを含むものが一般的である。
【０００３】
前記給紙機構は、積み重ねられた２枚目以下の紙葉類が誤搬送されるのを、前記紙葉類重送防止部材の摩擦力によって抑制しながら、給紙ローラと接する１枚目の紙葉類のみを、前記給紙ローラの回転によって他の紙葉類から分離して送出する働きをする。
前記紙葉類重送防止部材としては、片面が給紙ローラや紙葉類と接触する接触面とされた平板状に形成された分離パッドや分離シート等が一般的に用いられる（特許文献１等参照）。
【先行技術文献】
【特許文献】
【０００４】
【特許文献１】特開２００３−３２１５８０号公報
【特許文献２】特開２００４−３４６１３９号公報
【特許文献３】特開２００６−２０８５９４号公報
【発明の概要】
【発明が解決しようとする課題】
【０００５】
前記分離パッド等の平板状の紙葉類重送防止部材として、従来は、少なくとも前記接触面、好ましくはその全体を、例えばエチレン−プロピレン−ジエンゴム（ＥＰＤＭ）、天然ゴム、ウレタンゴム、クロロプレンゴム、アクリロニトリル−ブタジエンゴム（ＮＢＲ）等のゴムに架橋剤（加硫剤）を配合した組成物を平板状に成形するとともに架橋させてなる架橋物（加硫物）によって形成したものが一般的に用いられてきた。
【０００６】
しかし近時、熱可塑性を有するためリサイクル等が容易ないわゆる熱可塑性エラストマを用いて紙葉類重送防止部材を形成することが求められるようになってきている。
前記熱可塑性エラストマからなる紙葉類重送防止部材には、先に説明したように積み重ねられた２枚目以下の紙葉類が誤搬送されるのを摩擦力によって抑制する重送防止効果に優れるだけでなく、給紙ローラや紙葉類との摩擦によってびびり振動して異音を発するいわゆる音鳴きと呼ばれる現象を生じにくいことも求められる。
【０００７】
これらの特性に優れた紙葉類重送防止部材を形成しうる熱可塑性エラストマとしては、例えば熱可塑性樹脂や熱可塑性エラストマからなるマトリクス中で、ＥＰＤＭやエチレン−プロピレンゴム（ＥＰＭ）を動的架橋させた複合構造を有するエラストマ、あるいはポリエステル系エラストマ等が挙げられる。
ところが、これら熱可塑性エラストマからなる紙葉類重送防止部材は、前記ゴムの架橋物からなるものに比べて耐摩耗性が十分でないという問題があった。
【０００８】
本発明の目的は、重送防止効果や音鳴きを防止する効果に優れる上、耐摩耗性にも優れた紙葉類重送防止部材を提供することにある。
【課題を解決するための手段】
【０００９】
従来のゴムの架橋物からなる紙葉類重送防止部材であれば、カーボンブラック、シリカ、炭酸カルシウム、タルク等の一般的なフィラーを含有させることで耐摩耗性を向上できる。しかし熱可塑性エラストマは、前記従来のフィラーを含有させても十分な補強効果が得られないことが知られている。
そこで発明者は、従来のフィラーに代わる、熱可塑性エラストマの補強効果に優れた新たな材料についてさらに検討した結果、ポリウレタン系エラストマを他の熱可塑性エラストマに所定の割合で配合すると、前記他の熱可塑性エラストマを単独で用いる場合や、あるいはポリウレタン系エラストマを単独で用いる場合に比べて、紙葉類重送防止部材の耐摩耗性を向上できる上、前記紙葉類重送防止部材の重送防止効果や音鳴きを抑制する効果をも向上できることを見出した。
【００１０】
なおポリウレタン系エラストマは、例えば前記特許文献１の紙葉類重送防止部材のもとになる熱可塑性エラストマにおいて、前記ＥＰＤＭやＥＰＭを動的架橋させるためのマトリクスとして使用されている他、特許文献２ではブタジエンゴムを動的架橋させるためのマトリクスとしても用いられている。さらに特許文献３では、ウレタンゴムの架橋物中に低硬度粒子として微分散させるために用いられている。
【００１１】
しかし、前記いずれかの複合構造を有するエラストマ等を用いて紙葉類重送防止部材を形成したとしても、前記ポリウレタン系エラストマと他の熱可塑性エラストマとを併用したものと同等の良好な補強効果や重送防止効果、あるいは音鳴きを防止する効果を得ることはできない。
したがって本発明は、紙葉類と接触する接触面を備えた紙葉類重送防止部材であって、少なくとも前記接触面が、ポリウレタン系エラストマと、少なくとも１種の熱可塑性エラストマとをエラストマ成分として含有し、前記ポリウレタン系エラストマの、エラストマ成分の総量に占める割合が５質量％以上、９０質量％以下であることを特徴とする紙葉類重送防止部材である。
【発明の効果】
【００１２】
本発明によれば、重送防止効果や音鳴きを防止する効果に優れる上、耐摩耗性にも優れた紙葉類重送防止部材を提供することができる。
【図面の簡単な説明】
【００１３】
【図１】本発明の紙葉類重送防止部材の、実施の形態の一例を示す斜視図である。
【図２】図１の例の紙葉類重送防止部材を組み込んだ給紙機構の一例を示す概略断面図である。
【図３】本発明の実施例１で製造した紙葉類重送防止部材における、ポリウレタン系エラストマの粒子の微分散状態を示す透過型電子顕微鏡写真である。
【図４】本発明の実施例２で製造した紙葉類重送防止部材における、ポリエステル系エラストマの粒子の微分散状態を示す透過型電子顕微鏡写真である。
【発明を実施するための形態】
【００１４】
図１は、本発明の紙葉類重送防止部材の、実施の形態の一例を示す斜視図である。また図２は、前記例の紙葉類重送防止部材を組み込んだ給紙機構の一例を示す概略断面図である。
図２を参照して、この例の給紙機構１は、少なくとも外周面２をゴム等によって形成した給紙ローラ３と、図示していないばね等の押圧力によって前記給紙ローラ３の外周面２に接触可能に配設された紙葉類重送防止部材（分離パッド）４とを備えている。
【００１５】
前記紙葉類重送防止部材４は、この例では矩形平板状に形成され、その片面である図において上側の面（接触面）５を露出させた状態で支持台６によって保持されている。そして前記接触面５を給紙ローラ３の外周面２に対向させた状態で、前記支持台６を、図示していないばね等によって図中に白抜きの矢印で示すように外周面２の方向に押圧させることで、前記接触面５が外周面２に所定の圧接力で接触可能とされている。
【００１６】
前記給紙機構１は、画像形成装置の給紙カセットや給紙トレー等に積み重ねて収容された複数枚の紙葉類７のうち２枚目以下の紙葉類７の搬送を、前記紙葉類重送防止部材４の接触面５との摩擦力によって抑制しながら、給紙ローラ３と接する１枚目の紙葉類７のみを、前記給紙ローラ３の、図中に一点鎖線の矢印で示す方向への回転に伴って他の紙葉類７から分離して、図中に実線の矢印で示すように画像形成装置の内部に送出する働きをする。
【００１７】
図１を参照して、この例の紙葉類重送防止部材４は、全体がポリウレタン系エラストマと、少なくとも１種の熱可塑性エラストマとをエラストマ成分として含む組成物によって前記矩形平板状に一体形成されている。
前記のうちポリウレタン系エラストマとしては、ポリウレタン構造を有するハードセグメントと、ポリエステルまたはポリエーテル構造を有するソフトセグメントとを含む種々のポリウレタン系エラストマの１種または２種以上が挙げられる。
【００１８】
前記ポリウレタン系エラストマと併用する他の熱可塑性エラストマとしては、ポリエステル系エラストマ、ポリ塩化ビニル、ポリビニルアルコール等が挙げられ、特にポリエステル系エラストマが好ましい。
前記ポリエステル系エラストマとしては、例えばハードセグメントとして高融点で高結晶性の芳香族ポリエステル（ポリブチレンテレフタレート等）、ソフトセグメントとしてガラス転移温度が−７０℃以下程度の非晶性ポリエーテル（ポリテトラメチレンエーテルグリコール等）を含むマルチブロックポリマー等の、種々のポリエステル系エラストマの１種または２種以上が挙げられる。
【００１９】
エラストマ成分には、主に紙葉類重送防止部材４のゴム硬さ等を調整するために、例えばカーボンブラック、シリカ、炭酸カルシウム、タルク等の一般的なフィラーを含有させても良い。
本発明では、エラストマ成分の総量、例えばポリウレタン系エラストマとポリエステル系エラストマとを併用する場合はこの２種のエラストマの合計量に占めるポリウレタン系エラストマの割合が、先に説明したように５質量％以上、９０質量％以下である必要がある。
【００２０】
ポリウレタン系エラストマの含有割合が前記範囲未満では、前記ポリウレタン系エラストマと他の熱可塑性エラストマとを併用することによる、先に説明した、紙葉類重送防止部材４の重送防止効果や耐摩耗性を向上する効果が得られない。一方、前記範囲を超えてもそれ以上の効果が得られないだけでなく、音鳴きを防止する効果が低下してしまう。
なお前記ポリウレタン系エラストマの割合は、重送防止効果や耐摩耗性をさらに向上することを考慮すると、前記範囲内でも２０質量％以上であるのが好ましい。また音鳴きを防止する効果をさらに向上することを考慮すると、８０質量部以下であるのが好ましい。
【００２１】
エラストマがポリウレタン系エラストマとポリエステル系エラストマの２種である場合、前記エラストマ成分は、
(1)  ポリウレタン系エラストマ中にポリエステル系エラストマの粒子が微分散した海−島構造、または
(2)  ポリエステル系エラストマ中にポリウレタン系エラストマの粒子が微分散した海−島構造
のいずれかのモルフォロジーを呈しているのが好ましい。
【００２２】
また前記(1)(2)の海−島構造において島に相当するエラストマの粒子の粒径は１μｍ以下であるのが好ましい。海−島構造の島の粒径が前記範囲を超える場合には前記効果、すなわち紙葉類重送防止部材４の重送防止効果や音鳴きを防止する効果を向上するとともに耐摩耗性を向上する効果が十分に得られないおそれがある。
なお前記粒子の粒径を、本発明では、走査型プローブ顕微鏡（Scanning Probe Microscope：ＳＰＭ）を用いて撮影したエラストマ成分のＤＦＭ（位相）モルフォロジーを示す画像を画像解析して求めた値でもって表すこととする。
【００２３】
エラストマ成分に前記(1)(2)のいずれかの海−島構造を導入するためには、例えば前記２種のエラストマと、必要に応じてフィラー等とを所定の割合で配合した混合物を、例えば２軸押出機等を用いて加熱下で混練すればよい。
エラストマ成分が(1)(2)のいずれの海−島構造を呈するかは、主にポリウレタン系エラストマとポリエステル系エラストマの体積比率に応じて異なる。すなわち一般的には、体積比率の多い成分からなる海の中に、体積比率の少ない成分が島として微分散されて海−島構造が形成される。
【００２４】
エラストマ成分に前記(1)(2)のいずれかの海−島構造を導入することにより、紙葉類重送防止部材４のさらなる性能改善を図ることができる。
例えばエラストマ成分を体積比率でポリエステル系エラストマリッチの配合として、エラストマ成分を、前記(2)のポリエステル系エラストマ中にポリウレタン系エラストマの粒子が微分散した海−島構造とすると、前記ポリウレタン系エラストマ等のポリウレタン類が一般的に音鳴きを防止する効果の点で不利とされているにも拘らず、紙葉類重送防止部材４の重送防止効果や耐摩耗性を維持しながら、音鳴きを防止する効果を向上して、これら特性の良好なバランスを取ることができる。
【００２５】
またポリウレタン系エラストマリッチの配合として、前記(1)のポリウレタン系エラストマ中にポリエステル系エラストマの粒子が微分散した海−島構造とすると、紙葉類重送防止部材４の音鳴き性能を許容範囲に維持しながら、重送防止効果や耐摩耗性を飛躍的に向上させることができる。
紙葉類重送防止部材４は、ポリウレタン系エラストマを含む２種以上のエラストマと、必要に応じてフィラー等とを所定の割合で配合し、先に説明したように２軸押出機等を用いて加熱下で混練したのち成形することで製造される。
【００２６】
紙葉類重送防止部材４を図１に示す矩形平板状に成形するためには、前記混練物を板状ないしはシート状に成形したのち所定の平面形状（矩形状）となるように切り出したり、前記混練物をあらかじめ型内に充てんする等して矩形平板状に成形したりすればよい。
紙葉類重送防止部材４は、研磨処理等を施して所定の表面粗さ、および厚みに調整してもよい。
【００２７】
紙葉類重送防止部材４の厚みは、給紙機構１に組み込むことを考慮すると、従来のものと同等程度であるのが好ましい。給紙機構１の構造や、前記給紙機構１を組み込む画像形成装置の構造等によっても異なるが、厚みは０．２ｍｍ以上、特に０．４ｍｍ以上であるのが好ましく、４ｍｍ以下、特に３．５ｍｍ以下であるのが好ましい。
また紙葉類重送防止部材４の硬さは、日本工業規格ＪＩＳ  Ｋ６２５３:２００６「加硫ゴム及び熱可塑性ゴム−硬さの求め方」に規定された測定方法によって求められる、温度２３±１℃、相対湿度５５±１％でのタイプＡデュロメータ硬さで表してＡ６０／Ｓ以上、特にＡ７０／Ｓ以上であるのが好ましく、Ａ９５／Ｓ以下、特にＡ９０／Ｓ以下であるのが好ましい。
【００２８】
紙葉類重送防止部材４の硬さが前記範囲未満では、前記紙葉類重送防止部材４の接触面５が軟らかすぎて、紙葉類との摩擦によって磨耗しやすくなるおそれがある。また硬さが前記範囲を超える場合には紙葉類重送防止部材４が硬くなって、接触面５を給紙ローラ３の外周面２に接触させた際の厚み方向の変形量が小さくなる傾向がある。そのため、前記接触面５の摩擦力によって紙葉類の重送を防止する効果が低下して、摩擦係数の異なる様々な種類の紙葉類に十分に対応して重送を確実に防止できなくなるおそれがある。
【００２９】
紙葉類重送防止部材４の硬さを調整するためには、例えばエラストマの種類やグレードを選択したり、フィラーの種類や量を調整したりすればよい。
紙葉類重送防止部材４は、例えば両面粘着テープ、両面接着テープ等を用いて支持台６に固定することにより、給紙機構１に組み込むことができる。
【実施例】
【００３０】
以下の実施例、比較例における紙葉類重送防止部材の製造、特性の測定、および試験を、特記した以外は温度２３±１℃、相対湿度５５±１％の環境下で実施した。
〈実施例１〉
ポリエステル系エラストマ〔東レ・デュポン(株)製のハイトレル（登録商標）３０４６〕７０質量部、ポリウレタン系エラストマ〔ＢＡＳＦ社製のエラストラン（登録商標）ＥＴ８８０〕３０質量部、およびカーボンブラック〔東海カーボン(株)製の商品名シーストＳＯ〕１質量部を配合し、２軸押出機を用いて混練し、次いで単軸押出機を用いて厚み１．３５ｍｍのシート状に押出成形したのち矩形状に切り出すとともに表面を研磨して、厚み１．０ｍｍの矩形平板状の紙葉類重送防止部材を製造した。
【００３１】
前記実施例１の紙葉類重送防止部材におけるエラストマ成分のモルフォロジーを、走査型プローブ顕微鏡〔セイコーインスツル(株)製のＳＴＩ３８００Ｎ〕を用いて観察したところ、図３に示すように、ポリエステル系エラストマ（図中の色の薄い領域）中にポリウレタン系エラストマの粒子（図中の色の濃い部分）が微分散した海−島構造を呈していることが確認された。また前記図３から、画像解析によってポリウレタン系エラストマの粒子の粒径を求めたところ０．５μｍであった。
【００３２】
〈実施例２〉
ポリエステル系エラストマを３０質量部、ポリウレタン系エラストマを７０質量部としたこと以外は実施例１と同様にして、同形状でかつ同寸法の紙葉類重送防止部材を製造した。
前記実施例２の紙葉類重送防止部材におけるエラストマ成分のモルフォロジーを、前記走査型プローブ顕微鏡を用いて観察したところ、図４に示すように、ポリウレタン系エラストマ（図中の色の濃い領域）中にポリエステル系エラストマの粒子（図中の色の薄い部分）が微分散した海−島構造を呈していることが確認された。また前記図４から、画像解析によってポリエステル系エラストマの粒子の粒径を求めたところ０．８μｍであった。
【００３３】
なお前記図３と図４とを比較すると図３の方が海−島構造がはっきりしており、この構造の差が、後述する実施例１、２における性能のバランス、特に音鳴き防止効果の差になって現れていると考えられた。
〈実施例３〉
ポリエステル系エラストマを９３質量部、ポリウレタン系エラストマを７質量部としたこと以外は実施例１と同様にして、同形状でかつ同寸法の紙葉類重送防止部材を製造した。
【００３４】
〈実施例４〉
ポリエステル系エラストマを１５質量部、ポリウレタン系エラストマを８５質量部としたこと以外は実施例１と同様にして、同形状でかつ同寸法の紙葉類重送防止部材を製造した。
〈比較例１〉
ポリウレタン系エラストマを１００質量部としてポリエステル系エラストマを配合しなかったこと以外は実施例１と同様にして、同形状でかつ同寸法の紙葉類重送防止部材を製造した。
【００３５】
〈比較例２〉
ポリエステル系エラストマを１００質量部としてポリウレタン系エラストマを配合しなかったこと以外は実施例１と同様にして、同形状でかつ同寸法の紙葉類重送防止部材を製造した。
〈比較例３〉
ポリエステル系エラストマを９７質量部、ポリウレタン系エラストマを３質量部としたこと以外は実施例１と同様にして、同形状でかつ同寸法の紙葉類重送防止部材を製造した。
【００３６】
〈比較例４〉
ポリエステル系エラストマを７質量部、ポリウレタン系エラストマを９３質量部としたこと以外は実施例１と同様にして、同形状でかつ同寸法の紙葉類重送防止部材を製造した。
〈比較例５〉
ＥＰＤＭ〔住友化学(株)製のエスプレン（登録商標）Ｅ５０５〕７０質量部、ポリプロピレン〔日本ポリプロ(株)製のノバテック（登録商標）ＭＧ０５ＥＳ〕３０質量部、カーボンブラック〔前出のシーストＳＯ〕１質量部、および樹脂架橋剤〔田岡化学工業(株)製のタッキロール（登録商標）２５０−III〕５．６質量部を配合し、混練してＥＰＤＭを動的架橋させて、前記ポリプロピレン中にＥＰＤＭの架橋物が分散されたエラストマ組成物を調製した。
【００３７】
次いで前記エラストマ組成物を、単軸押出機を用いて厚み１．３５ｍｍのシート状に押出成形したのち矩形状に切り出すとともに表面を研磨して、厚み１．０ｍｍの矩形平板状の紙葉類重送防止部材を製造した。
〈硬さ測定〉
前記実施例、比較例で製造した紙葉類重送防止部材のタイプＡデュロメータ硬さを、前出のＪＩＳ  Ｋ６２５３：２００６に規定された測定方法に則って測定した。
【００３８】
〈摩擦係数の測定〉
前記実施例、比較例で製造した紙葉類重送防止部材の表面の、測定紙としての普通紙〔キヤノン(株)製のプロパーボンド紙（ＰＢ  ＰＡＰＥＲ）〕に対する摩擦係数を、表面性状測定機〔新東科学(株)製のトライボギア（登録商標）  タイプ  ＨＥＩＤＯＮ（ヘイドン（登録商標）−１４ＤＲ〕を用いて測定した。測定の条件は、紙葉類重送防止部材の面方向のサイズ：１０ｍｍ×３０ｍｍ、荷重：１．９６Ｎ（２００ｇｆ）、速度：６００ｍｍ／分とした。
【００３９】
〈耐摩耗性試験〉
前記実施例、比較例で製造した紙葉類重送防止部材の初期質量を測定後、前記紙葉類重送防止部材をモノクロレーザープリンタ〔キヤノン(株)製のＬＢＰ−１４２０〕の純正の分離パッドに代えて装着した。
そしてＰＰＣ用紙を３０００枚連続して通紙させた後の質量を測定し、前記初期質量との差を摩耗量（ｍｇ）として求めて耐摩耗性を評価した。
【００４０】
〈音鳴き評価〉
前記耐摩耗性試験においてＰＰＣ用紙を連続して通紙させている間に音鳴きが発生したか否かを、下記の基準で評価した。
◎：音鳴きは全く発生しなかった。
○：音鳴きがわずかに発生したが、許容レベルであると判断した。
【００４１】
△：音鳴きが頻繁ではないが時折発生し、改善が必要と判断した。
×：音鳴きが頻繁に発生した。
〈重送の有無〉
前記耐摩耗性試験においてＰＰＣ用紙を連続して通紙させている間に、２枚以上のＰＰＣ用紙の重送が発生したか否かを下記の基準で評価した。
【００４２】
○：重送は全く発生しなかった。
△：１回以上、数回程度の重送が発生した。
×：重送が頻繁に発生した。
以上の結果を表１に示す。
【００４３】
【表１】
2011084394.tif 000003
【００４４】
表より、従来の、ポリプロピレン中にＥＰＤＭの架橋物を分散させたエラストマ組成物からなる比較例５の重送防止部材は、摩擦係数が小さく重送を生じやすい上、摩耗量が大きく耐摩擦性が不十分であり、しかも音鳴きを生じやすいことが判った。
またエラストマ成分としてポリウレタン系エラストマのみを用いて形成した比較例１の紙葉類重送防止部材、およびポリウレタン系エラストマとポリエステル系エラストマとを併用したものの、前記ポリウレタン系エラストマの割合を９３質量％とした比較例４の紙葉類重送防止部材は、いずれも前記比較例５のものよりも摩擦係数が大きく重送防止効果に優れるとともに、摩耗量が小さく耐摩耗性にも優れているものの、依然として音鳴きを生じることが判った。
【００４５】
またエラストマ成分としてポリエステル系エラストマのみを用いて形成した比較例２の紙葉類重送防止部材、およびポリウレタン系エラストマとポリエステル系エラストマとを併用したものの、前記ポリウレタン系エラストマの割合を３質量％とした比較例３の紙葉類重送防止部材は、いずれも音鳴きを全く生じないものの、前記比較例１、４と比べて摩擦係数がごくわずか小さい分だけ重送を生じやすく、また摩耗量が大きく耐摩耗性が不十分であることが判った。
【００４６】
これに対し、ポリウレタン系エラストマとポリエステル系エラストマとを併用するとともに、前記ポリウレタン系エラストマの、エラストマ成分の総量に占める割合を５質量％以上、９０質量％以下とした実施例１〜４の紙葉類重送防止部材は、いずれも摩擦係数が大きく重送防止効果に優れているとともに、摩耗量が小さく耐摩耗性にも優れており、その上、音鳴きが許容範囲内であることが判った。
【００４７】
特に、エラストマ成分としてポリウレタン系エラストマとポリエステル系エラストマとを併用するとともに、前記ポリウレタン系エラストマの割合を３０質量％、ポリエステル系エラストマの割合を７０質量％（ポリエステル系エラストマリッチ）として、先に説明したようにそのモルフォロジーを、ポリエステル系エラストマ中にポリウレタン系エラストマの粒子が微分散した図３の海−島構造とした実施例１の紙葉類重送防止部材は、摩擦係数が大きく重送防止効果に優れているとともに、摩耗量が小さく耐摩耗性にも優れており、その上、音鳴きを全く生じないことが判った。
【００４８】
またエラストマ成分としてポリウレタン系エラストマとポリエステル系エラストマとを併用するとともに、前記ポリウレタン系エラストマの割合を７０質量％、ポリエステル系エラストマの割合を３０質量％（ポリウレタン系エラストマリッチ）として、先に説明したようにそのモルフォロジーを、ポリウレタン系エラストマ中にポリエステル系エラストマの粒子が微分散した図４の海−島構造とした実施例２の紙葉類重送防止部材は、音鳴きがわずかに発生したものの許容レベルであり、また摩擦係数が大きく重送防止効果に優れている上、摩耗量が大幅に小さく耐摩耗性に特にすぐれていることが判った。
【符号の説明】
【００４９】
１     給紙機構
２     外周面
３     給紙ローラ
４     紙葉類重送防止部材
５     接触面
６     支持台
７     紙葉類
【図１】
2011084394.tif 000004
【図２】
2011084394.tif 000005
【図３】
2011084394.tif 000006
【図４】
2011084394.tif 000007